(57)【要約】【課題】ピンホール等色ヌケ部、異物混入、付着と言ったカラーフィルタの欠陥を、容易、且つ、良好に修復し、製造コスト削減が可能なカラーフィルタの修正方法を提供すること。【解決手段】ピンホール部３１、４１及び周辺部に表面張力調整層１３を形成し、ピンホール部内のみ表面張力調整層を除去し、遮光層１１若しくは着色層１２に対応する着色材料をインクジェットヘッドから吐出してピンホール欠陥を修正した後、ピンホール周辺部の表面張力調整層を除去する。異物欠陥３２、４２及び周辺部に表面張力調整層を形成し、紫外〜赤外レーザ光照射で異物欠陥と一緒に表面張力調整層を除去し、遮光層１１若しくは着色層１２に対応する着色材料をインクジェットヘッドから吐出して欠陥を修正した後、修正部の周辺部の表面張力調整層を除去する。【選択図】図４
2006154398.tif 000002
【特許請求の範囲】
【請求項１】
透明基板上に、遮光層、及び各色の着色層を定められたパターンで配列して構成されたカラーフィルタの遮光層若しくは着色層に発生したピンホール欠陥を、インクジェット法によって着色部を形成し被覆する修正方法において、ピンホール部及び周辺部に表面張力調整層を形成し、ピンホール部内のみ表面張力調整層を除去し、当該遮光層若しくは着色層に対応する着色材料をインクジェットヘッドから吐出してピンホール欠陥を修正した後、ピンホール周辺部の表面張力調整層を除去することを特徴とするカラーフィルタの修正方法。
【請求項２】
透明基板上に、遮光層、及び各色の着色層を定められたパターンで配列して構成されたカラーフィルタの遮光層若しくは着色層に発生した異物欠陥を、紫外〜赤外レーザ光照射で除去した後、インクジェット法で着色部を形成して被覆する修正方法において、異物欠陥及び周辺部に表面張力調整層を形成し、紫外〜赤外レーザ光照射で異物欠陥と一緒に表面張力調整層を除去し、当該遮光層若しくは着色層に対応する着色材料をインクジェットヘッドから吐出して欠陥を修正した後、修正部の周辺部の表面張力調整層を除去することを特徴とするカラーフィルタの修正方法。
【請求項３】
前記表面張力調整層は、インクジェットヘッドからの吐出適性を有するよう調合された有機溶剤と、有機シリコーン成分またはフッ素化合物若しくは昇華性樹脂を含有して撥インク性を有し、インクジェットヘッドからピンホール部若しくは異物欠陥、及び周辺部への吐出、乾燥により形成され、インクジェットヘッドからの着色材料の吐出により欠陥が修正された後に、加熱又はアルカリ洗浄、若しくは加熱及びアルカリ洗浄によって除去されることを特徴とする請求項１又は２記載のカラーフィルタの修正方法。
【請求項４】
前記ピンホール部内の表面張力調整層を除去する手段として、紫外レーザ光を照射することを特徴とする請求項１記載のカラーフィルタの修正方法。
【請求項５】
前記インクジェットヘッド用の着色材料は、顔料を含有する液体であり、所定厚に於ける周辺着色層との色差がΔＥａｂ＜５以下であることを特徴とする請求項１又は２記載のカラーフィルタの修正方法。
【請求項６】
前記インクジェットヘッドは、電圧を印加すると変形するピエゾ素子を用いてインクを吐出させるピエゾ方式のヘッドであることを特徴とする請求項１〜５のいずれか１項に記載のカラーフィルタの修正方法。
【発明の詳細な説明】
【技術分野】
【０００１】
本発明は、カラーテレビ、パーソナルコンピュータに使用されるカラー液晶ディスプレイ（ＬＣＤ）の構成部材であるカラーフィルタ（ＣＦ）の製造工程に於いて、ピンホール欠陥及び，異物欠陥部分の修正に好適なカラーフィルタの修正方法に関する。
【背景技術】
【０００２】
近年、パーソナルコンピュータや薄型カラーテレビの発達に伴い、カラーＬＣＤの需要が増加しており、特に、後者は大型化が進展している。しかしながら、基板の大型化に対して、ＬＣＤやカラーフィルタ工程で高い歩留りを維持する事は困難であり、加えて、部材の中でもコスト比重が高いＣＦはカラーＬＣＤの普及に向け一層のコストダウンが要求されている。
【０００３】
カラーフィルタは透明基板上に、カラー表示に不可欠な、例えば、Ｒ(赤）、Ｇ(緑）、Ｂ(青)各色の着色層と、カラーＬＣＤの表示コントラスト向上目的で設けられる金属皮膜やＢｋ(黒)の遮光層を所定のパターンに配列したものであり、多くの製造方法が知られている。以下に幾つかの方法を説明する。
【０００４】
カラーフィルタの製造方法として染色法、顔料分散法、電着法、印刷法などが挙げられる。染色法は、透明基板上に染色性高分子材料を塗布し、所定形状にフォトリソ法でパターニングした後、染色液に浸漬して着色する工程をＲ、Ｇ、Ｂ各色で繰り返し着色層を形成する方法である。
顔料分散法は、透明基板上に顔料を分散した感光性樹脂材料をスピンコーターなどで塗布後、フォトリソグラフィ法でパターニングする工程をＲ、Ｇ、Ｂ各色で繰り返し着色層を形成する方法である。
また、電着法は、透明基板上に透明電極パターンを形成した後、顔料、樹脂、電解液等の入った電着塗装液に浸漬して電着する工程を各色で繰り返し着色層を得る方法である。
また、印刷法は、顔料が分散された熱硬化型インキをパターニングされた印刷板に転移させた後、透明基板上に直接印刷若しくはオフセット印刷によってパターン形成する工程を各色で繰り返して着色層を形成する方法である。必要に応じて、これらの方法による着色層形成前に、透明基板上にＣｒ等の金属膜や黒(Ｂｋ)色顔料からなる遮光層パターンが形成される。
【０００５】
前記の方法によってカラーフィルタの製造は可能であるが、現状は、良好な色特性、位置精度、コストなどから、顔料分散法が良く用いられている。但し，どの製造方法であっても、基板の大型化に伴うカラーフィルタ面内のゴミや異物の増加によって、全くの無欠陥でカラーフィルタを製造することが困難になるため、大型基板使用などの材料コスト上昇と合わせて考慮すると、将来に渡るコスト低減が難しい状況になりつつある。
【０００６】
そこで、カラーフィルタに発生したピンホール欠陥や異物欠陥を修正して良品化し、全体的な製造コストを低減させることが製造歩留りの向上と共に重要となってくる。
【０００７】
カラーフィルタの遮光層や着色層にピンホール等の色ヌケが発生した場合は、適切な色濃度を有するインキを修正用針先に付けた後、修正部に塗布して乾燥させて修正する方法(特許文献１参照)や、適切な色の感光性着色フィルムを必要部位に熱転写した後、露光／現像／乾燥させて修正する方法(特許文献２参照)などが知られている。しかし、インキ塗布量不足を補う重ね塗布に時間が掛かったり、修正に要する部材や工程が多くて、時間とコストが掛かると言う問題がある。
【０００８】
また、インクジェットヘッドから着色インキをピンホール等色ヌケ部に吐出して修正する方法が提案されている(特許文献３、４参照)。インクジェット方式のカラーフィルタ修正は、高速なインク吐出が可能であり、修正部へのインク重ね打ちで塗布量増加させて色濃度を上げる場合でも、短時間の修正が可能と言う特徴を有する。
【０００９】
しかし、遮光層や着色層をインクジェット方式以外の方法、前記顔料分散法や他方法で形成した場合は、インクと遮光層、着色層間の表面張力差から修正インクがピンホール等色ヌケ部から周辺部へと流動し易く、必要な色濃度を得難いと言う問題がある。
【００１０】
また、遮光層や着色層中や上に埋め込まれたり、付着した異物を除去する方法として、レーザ光照射で異物を除去し再度着色する方法が提案されている(特許文献５参照)が、異物除去後のピンホール等色ヌケ部を着色する時に、前記の問題が発生することには変わりない。
【特許文献１】特開平０８−１８２９４９号公報
【特許文献２】特開平０５−２１０００９号公報
【特許文献３】特開平１１−２７１７５２号公報
【特許文献４】特開２００３−６６２１８号公報
【特許文献５】特開平０５−７２５２８号公報
【発明の開示】
【発明が解決しようとする課題】
【００１１】
本発明は、ピンホール等色ヌケ部、異物混入、付着と言ったカラーフィルタの欠陥を、容易、且つ、良好に修復し、製造コスト削減が可能なカラーフィルタの修正方法を提供することを課題とする。
【課題を解決するための手段】
【００１２】
本発明は、透明基板上に、遮光層、及び各色の着色層を定められたパターンで配列して構成されたカラーフィルタの遮光層若しくは着色層に発生したピンホール欠陥を、インクジェット法によって着色部を形成し被覆する修正方法において、ピンホール部及び周辺部に表面張力調整層を形成し、ピンホール部内のみ表面張力調整層を除去し、当該遮光層若しくは着色層に対応する着色材料をインクジェットヘッドから吐出してピンホール欠陥を修正した後、ピンホール周辺部の表面張力調整層を除去することを特徴とするカラーフィルタの修正方法である。
【００１３】
また、本発明は、透明基板上に、遮光層、及び各色の着色層を定められたパターンで配列して構成されたカラーフィルタの遮光層若しくは着色層に発生した異物欠陥を、紫外〜赤外レーザ光照射で除去した後、インクジェット法で着色部を形成して被覆する修正方法において、異物欠陥及び周辺部に表面張力調整層を形成し、紫外〜赤外レーザ光照射で異物欠陥と一緒に表面張力調整層を除去し、当該遮光層若しくは着色層に対応する着色材料をインクジェットヘッドから吐出して欠陥を修正した後、修正部の周辺部の表面張力調整層を除去することを特徴とするカラーフィルタの修正方法である。
【００１４】
また、本発明は、上記発明によるカラーフィルタの修正方法において、前記表面張力調整層は、インクジェットヘッドからの吐出適性を有するよう調合された有機溶剤と、有機
シリコーン成分またはフッ素化合物若しくは昇華性樹脂を含有して撥インク性を有し、インクジェットヘッドからピンホール部若しくは異物欠陥、及び周辺部への吐出、乾燥により形成され、インクジェットヘッドからの着色材料の吐出により欠陥が修正された後に、加熱又はアルカリ洗浄、若しくは加熱及びアルカリ洗浄によって除去されることを特徴とするカラーフィルタの修正方法である。
【００１５】
また、本発明は、上記発明によるカラーフィルタの修正方法において、前記ピンホール部内の表面張力調整層を除去する手段として、紫外レーザ光を照射することを特徴とするカラーフィルタの修正方法である。
【００１６】
また、本発明は、上記発明によるカラーフィルタの修正方法において、前記インクジェットヘッド用の着色材料は、顔料を含有する液体であり、所定厚に於ける周辺着色層との色差がΔＥａｂ＜５以下であることを特徴とするカラーフィルタの修正方法である。
【００１７】
また、本発明は、上記発明によるカラーフィルタの修正方法において、前記インクジェットヘッドは、電圧を印加すると変形するピエゾ素子を用いてインクを吐出させるピエゾ方式のヘッドであることを特徴とするカラーフィルタの修正方法である。
【発明の効果】
【００１８】
本発明によれば、表面張力調整層を修正部周辺に形成する事によって、インクジェットヘッドから吐出される着色材料が、修正部上や周辺で過剰に流動すること無く、修正部内へと有効に堆積されて、修正部と周辺部の色差が少ない事、加えて、欠陥修正後に表面張力調整層が除去されるため、より一層、修正部が目立たないカラーフィルタの欠陥修正が可能となる。
【００１９】
また、本発明によれば、カラーフィルタ基板大型化による欠陥増加に対しても、高い修正能力を持って対応できるため、最終歩留まりが良好で、コスト低減が可能であると共に、表面張力調整層が除去されて、欠陥修正部周辺の膜厚差が少ないので、ＬＣＤパネルでの液晶の配向を乱す事の少ない、良好なカラーフィルタの修正方法を提供することが可能となる。
本発明に使用するインクジェットヘッドは、機械的圧力でインクを吐出するピエゾ方式なので、インク加熱に対する考慮が不要であり、欠陥修正用の着色材料の選択肢を狭める事がない。
【発明を実施するための最良の形態】
【００２０】
以下に、本発明によるカラーフィルタの修正方法を、その実施形態に基づいて詳細に説明する。
【００２１】
図１は、カラーフィルタ１の基本構造を示す縦断面図である。ガラスなどの透明基板１０の表面上に、金属膜あるいは黒色顔料（カーボン等）を用いた遮光層１１が形成され、その格子間には、赤色(Ｒ)、緑色(Ｇ)及び青(Ｂ)顔料、若しくは、同色の染料を含有する着色層１２が形成されている。この着色層１２の表面上には、必要に応じて透明樹脂からなる保護膜１３が被覆され、その上にＩＴＯ（Indium Tin Oxide）からなる透明電極１４が形成される。ＩＴＯのパターン形状による液晶配向が必要となる場合には、フォトリソ法やレーザ光加工によって、透明電極１４にパターニングを施す。
【００２２】
また、最近は、ＬＣＤの性能向上要求に伴い、透明電極１４上に、液晶配向を制御するＭＶＡ(Multi Vertical Alignment)層１５や、カラーフィルタ基板とＴＦＴ(Thin Film Transistor)基板間距離を、適正な値に規制するためのＰＳ(Photo Spacer)層１６を、別途、ＩＴＯ上設ける事がある。
【００２３】
図２は、カラーフィルタでストライプ配列とした平面図である。モザイク配列や、デルタ配列にする場合もある。
【００２４】
カラーフィルタの修正方法、ここでは顔料分散法で形成されたカラーフィルタの修正について説明する。他方式によって形成されたカラーフィルタの場合も、修正方法の差は特に無い。
１）遮光層１１の修正は、遮光層製造ラインに付随する光学的な検査機(図示せず)を用いて、遮光層内外の異物と、遮光層内のピンホールを検出し、欠陥種類、位置、大きさで分類、ＮＧ規格となる欠陥位置情報を記録した後、レーザリペア機構及び、インクジェットヘッドを使用して実施する。光学的な検査機による欠陥の検出は、遮光層１１が形成されている上面から検査光を照射し、反射光及び透過光をＣＣＤカメラで受光し、カラーフィルタ全体を走査しながら、ＣＣＤカメラからの信号強度を、パターン毎に比較解析することで実施する。
【００２５】
図３、図４、及び図６に、遮光層１１の修正の様子を示した。遮光層１１の外に有るＮＧ規格の異物欠陥３３は、遮光層用レジストに内在する異物や、製造装置による発塵、異物の付着などに起因するもので、前記、光学的な検査機から欠陥位置情報を修正装置２に取得し、レーザリペア機構２１を必要位置に移動させた後、紫外〜赤外レーザ光による異物欠陥除去で、
良品化できる。
【００２６】
次に、遮光層１１内に有るＮＧ規格の異物欠陥３２の場合は、前記と同様に欠陥位置情報を修正装置２に取得、表面張力調整層用の溶液を、専用のインクジェットヘッド２３から異物欠陥部に吐出して、周辺部を含めて被覆した後、紫外〜赤外レーザ光によるレーザリペア機構２１によって、異物欠陥を除去する。異物欠陥の除去後に、黒色顔料若しくは染料を含有する黒色の着色材を、インクジェットヘッド２４から除去部分に吐出、被覆した後、表面張力調整層を、組成により、加熱又はアルカリ液洗浄を単独で、若しくは組合せて除去する。除去手段としては、図４に示すように、レーザリペア機構２１の赤外レーザ光や、赤外線ランプ等による加熱、専用インクジェットヘッドや、ノズルからのアルカリ液供給による洗浄で行う。
【００２７】
また、黒色着色材の光学濃度が低く、修正部の規格濃度に不足する場合には、黒色着色材の吐出回数を増加させて修正するが、インク吐出毎にレーザリペア機構２１の赤外レーザ光による加熱を行い、被覆インク径の増加を抑制する事も、修正部の光学濃度向上に有効である。
【００２８】
遮光層内のピンホール欠陥３１は、前記、光学的な検査機から位置情報を修正装置２に取得、インクジェットヘッド２３をピンホール欠陥部に移動させ、表面張力調整層用の溶液を吐出して、ピンホール欠陥及び欠陥周辺部を被覆した後、レーザリペア機構２２の紫外レーザ光によって、ピンホール欠陥内の表面張力調整層を除去し、黒色の着色材をインクジェットヘッド２４から吐出、被覆して修正を行う。その後に、上述した手段によって、表面張力調整層の除去を行う。
【００２９】
２）着色層１２の修正は、前記、遮光層と同様に、ＲＧＢ各色の着色層製造ラインに付随する光学的な検査機(図示せず)を用いて、着色層内の異物とピンホールを検出し、欠陥種類、位置、大きさで分類、ＮＧ規格となる欠陥位置情報を記録した後、レーザリペア機構及び、インクジェットヘッドを使用して実施する。通常は、ＲＧＢ各色の着色層、場合によっては、反射表示用ＲＧＢを含めた各色の着色層が形成された後、透明電極１４が形成される前に、修正が行われる。
【００３０】
図５及び図６に、着色層１２の修正の様子を示した。着色層１２にあるＮＧ規格の異物欠陥４２は、着色層用レジストに内在する異物や、製造装置による発塵、各工程で付着するレジスト滓や異物などに起因するもので、前記、光学的な検査機から欠陥位置情報を修正装置２に取得、必要な修正機構を必要位置に移動させた後、表面張力調整層用の溶液を、専用のインクジェットヘッド２３から異物欠陥部に吐出して、周辺部を含めて被覆し、次に、紫外〜赤外レーザ光によるレーザリペア機構２１によって、異物欠陥を除去する。異物欠陥の除去後に、ＲＧＢ各色顔料若しくは染料を含有するＲＧＢの各色着色材の内、必要な色のインクジェットヘッド２５を、修正位置に移動させ、異物除去部分に吐出、被覆する。
【００３１】
次に、表面張力調整層を、組成により、加熱又はアルカリ液洗浄を単独で、若しくは組合せて除去する。除去手段としては、レーザリペア機構２１の赤外レーザ光や、赤外線ランプ等による加熱、専用インクジェットヘッドや、ノズルからのアルカリ液供給による洗浄で行う。
また、この時、ＲＧＢ各色の着色材の光学濃度が低く、修正部の規格濃度に不足する場合には、インクの吐出回数を増加させて修正を行う。
ここでも、遮光層と同様に、インク吐出毎にレーザリペア機構２１の赤外レーザ光によって加熱を行っても良い。
【００３２】
着色層内のピンホール欠陥４１は、前記、光学的な検査機から位置情報を修正装置２に取得、インクジェットヘッド２３をピンホール欠陥部に移動させ、表面張力調整層用の溶液を吐出して、ピンホール欠陥及び欠陥周辺部を被覆した後、レーザリペア機構２２の紫外レーザ光によって、ピンホール欠陥内の表面張力調整層を除去し、ＲＧＢの着色材の内、修正に必要な色のインクジェットヘッド２５を移動させ、ピンホール欠陥部に吐出、被覆して、修正を行い、さらに、表面張力調整層を、組成により、加熱、アルカリ液洗浄を単独、若しくは組合せて、除去する。除去手段としては、レーザリペア機構２１の赤外レーザ光や、赤外線ランプ等による加熱、専用インクジェットヘッドや、ノズルからのアルカリ液供給による洗浄で行う。
この時、レーザリペア機構２１と２２のレーザが、紫外レーザである場合には、一つのレーザリペア機構で代用することが可能であり、紫外レーザとしては、He-CdレーザやＹＡＧレーザの３倍以上の高調波レーザなどが使用される。
【００３３】
着色層の修正に使用する着色材は、着色層と同じ顔料や染料であることが、修正部と周囲との濃度差、色差を抑えられるので望ましいが、周囲との色差がΔＥａｂ＜５であれば、判別が困難となるので、インクジェットヘッドからの吐出、被覆量を調整することによって、着色材に使用する顔料や染料は着色層と異なることも差し支えない。
【００３４】
また、修正後のカラーフィルタは、次工程処理、例えば、遮光層の修正後の着色層形成工程や、着色層形成後の透明電極形成工程前に、修正部を局所的に、若しくはカラーフィルタ全体に熱処理を施して、修正部を熱硬化させておく事が、次工程での修正部の膨潤や剥離防止の上から、望ましい。必要に応じて、光硬化剤を混合した着色材を使用し、光硬化を併用する事も可能である。
【００３５】
表面張力調整層は、樹脂と表面張力を調整する撥インク成分を含有しており、含有する樹脂材料としては、加熱による昇華性があって、加熱でほぼ消失する事、または、アルカリ性溶液への可溶性が要求される。その代表例としては、アダマンタン等の非縮合架橋環系化合物や、樟脳等の環式モノテルペン、テルペノイドの架橋炭素環系化合物、ポリアルファオレフィン系樹脂、アルカリ可溶性のアクリル樹脂などが挙げられるが、前記要求性能が満たされるものであれば、ワックスを含むような熱可塑性樹脂等の材料も用いること
ができる。
【００３６】
撥インク成分としては、前記、透明樹脂材料との相溶性が良好で、着色材との接触角が６０°以上となるものが望ましく、主鎖または側鎖に有機シリコーンを有するシロキサン成分を含有するシリコーン樹脂やシリコーンゴムなどのシリコン系化合物や、フッ化ビニリデン、フッ化ビニル、三フッ化エレレンなどのフッ素系化合物が用いられる。
【００３７】
表面張力調整層用の溶液は、前記、透明樹脂と撥インク成分を、適性な表面張力と溶解性を有する有機溶剤に溶解して得られる。有機溶剤としては、インクジェット吐出時の安定性や、ノズル詰まり耐性から、表面張力範囲３５ｍＮ／ｍ以下で、且つ、沸点が１３０℃以上のものが好ましく、具体的には、２−メトキシエタノール、２−エトキシエタノール、２−ブトキシエタノール、２−エトキシエチルアセテート、２−ブトキシエチルアセテート、２−メトキシエチルアセテート、２−エトキシエチルエーテル、２−(２−エトキシエトキシ)エタノール、２−(２−ブトキシエトキシ)エタノール、２−(２−エトキシエトキシ)エチルアセテート、２−(２−ブトキシエトキシ)エチルアセテート、２−フェノキシエタノール、ジエチレングリコールジメチルエーテルなどを挙げることができるが、これらに限定されるものではなく、前記要件を満たす溶剤ならば用いることができる。必要に応じて２種類以上の溶剤を混合して用いても良い。
【００３８】
また、表面張力調整層の形成を、インクジェット方式以外の方式、例えば、ディスペンス方式で行う場合には、トルエン、キシレン、シクロヘキサノン、エチルセルソルブなどの沸点と表面張力の異なる溶剤の使用が可能である。
【００３９】
表面張力調整層形成後の欠陥部の修正に使用する遮光層、及び着色層用の着色材は、インクジェットヘッドからの吐出適性を有するように、着色用顔料、分散用樹脂、分散剤、溶媒などから構成されている。
【００４０】
着色用顔料の具体例としては、遮光層用には、カーボンブラック、着色層用には、ＰｉｇｍｅｎｔＲｅｄ９、１９、３８、４３、９７、１２２、１２３、１４４、１４９、１６６、１６８、１７７、１７９、１８０、１９２、２１５、２１６、２０８、２１６、２１７、２２０、２２３、２２４、２２６、２２７、２２８、２４０、  ＰｉｇｍｅｎｔＢｌｕｅ１５、１５：６、１６、２２、２９、６０、６４、  ＰｉｇｍｅｎｔＧｒｅｅｎ７、３６、  ＰｉｇｍｅｎｔＲｅｄ２０、２４、８６、８１、８３、９３、１０８、１０９、１１０、１１７、１２５、１３７、１３８、１３９、１４７、１４８、１５３、１５４、１６６、１６８、１８５、  ＰｉｇｍｅｎｔＯｒａｎｇｅ３６、  ＰｉｇｍｅｎｔＶｉｏｌｅｔ２３などがあり、要求の色相を得るために２種類以上が混合されることもある。また、これらの顔料に限定されるものではない。
【００４１】
分散用の樹脂としては、カゼイン、ゼラチン、ポリビニールアルコール、カルボキシメチルアセタール、ポリイミド樹脂、アクリル樹脂、エポキシ樹脂、メラニン樹脂などが用いられ、顔料分散性との関係で適宜選択される。耐熱性や耐光性を考慮すると、アクリル樹脂が好ましい。
【００４２】
顔料の分散向上に分散剤を用いる場合は、非イオン性界面活性剤として、例えば、ポリオキシエチレンアルキルエーテルなどが、また、イオン性界面活性剤として、例えば、アルキルベンゼンスルホン酸ナトリウム、ポリ脂肪酸塩、脂肪酸塩アルキルリン酸塩、テトラアルキルアンモニウム塩などが、その他、有機顔料誘導体、ポリエステルなどがあげられる。一種類の分散剤を単独で、また、二種類以上を混合してもよい。
【００４３】
溶媒は、前記した表面張力調整層用の有機溶剤と同様のものが使用可能であり、要求さ
れる溶解性、経時安定性、乾燥性などの特性と、顔料分散性、樹脂溶解性の関係から適宜選択される。
【００４４】
インクジェットヘッドは、ピエゾ方式であり、インクの粒子化周波数は５〜１００ＫＨｚ程度、ノズル径は５〜８０μｍ程度であり、インクの詰まりなどを考慮して、１ヘッドにノズルを１０以上組み込んだ装置が好適である。表面張力調整液、遮光層着色材、着色層用ＲＧＢ各着色材用に専用のヘッドを５個配置して、混色を防止する必要がある。
【実施例】
【００４５】
以下に本発明の実施例を具体的に説明する。
＜実施例１＞
［着色材の調製］メタクリル酸２０部、メチルメタクリレート１０部、ブチルメタクリレート５５部、ヒドロキシエチルメタクリレート１５部を、乳酸ブチル３００ｇに溶解し、窒素雰囲気下でアゾビスイソブチルニトリル０．７５部を加え７０℃にて５時間の反応によりアクリル共重合樹脂を得た。アクリル共重合樹脂を樹脂濃度が１０％になるようにプロピレングリコールモノメチルエーテルアセテートで希釈し、アクリル共重合樹脂の希釈液とした。希釈液８０．１ｇに対し、ＲＧＢ用顔料及びカーボンブラック各１９．０ｇ、分散剤０．９ｇを添加し、３本ロールにて混練し、黒色、Ｒ、Ｇ、Ｂの各着色ワニスを得た。各色の着色ワニスに、プロピレングリコールモノメチルエーテルアセテートを添加して顔料濃度が１２〜１５％、粘度が１５ｃｐｓとなるよう調整し、黒色、Ｒ、Ｇ、Ｂ各色の着色材を製作した。
【００４６】
［表面張力調整液の調製］ジシクロペンタジエンと、それに対して５％重量のジメチルポリシランを添加し、粘度が１５ｃｐｓとなるようプロピレングリコールモノメチルエーテルアセテートの添加量を調整した。
【００４７】
［カラーフィルタの修正］前記、着色材と同等の顔料を使用し、顔料分散方式で製造されたカラーフィルタを使用して修正を行った。
製造ラインの光学検査装置で位置データを取得した遮光層、着色層の異物欠陥周辺に、１２ｐｌ、１８０ｄｐｉヘッド(セイコーインスツルメンツ社製)を搭載したインクジェット修正装置により、表面張力調整液を吐出、被覆して、異物欠陥の約１５０μｍ周辺に表面張力調整層を形成した。
次に、前記、遮光層、Ｒ、Ｇ、Ｂ各色着色層の異物欠陥に、第三高調波ＹＡＧレーザ光３５５ｎｍ、２ｍＪ／パルス、ＨＯＹＡ社製を照射して、異物欠陥を除去して、５０μｍ□のピンホールを形成した。
【００４８】
黒色、Ｒ、Ｇ、Ｂ各色毎に異なるインク供給系を有する１２ｐｌ、１８０ｄｐｉヘッド(セイコーインスツルメンツ社製)のインクジェット修正装置から、形成された各色のピンホールに、前記、黒色、Ｒ、Ｇ、Ｂ各色の着色材を吐出し、ピンホールを着色材で被覆した。この時、Ｇ色の着色材については、光学濃度が不足していたため、３回３６ｐｌの重ね打ちを行った。
修正後のカラーフィルタは、オーブンによる２００℃１５分の乾燥で、各色着色材の熱硬化と、表面張力調整層の昇華を行った後、ＩＴＯ工程以降の後工程を実施し、修正部と周囲との色差が５以下であり、目視では修正部を認識し得ず、修正部周辺の平坦性が良好なカラーフィルタを得ることができた。
【００４９】
なお、実施例において、カラーＬＣＤ用カラーフィルタで説明したが、これに限定されるものではなく、色を分離して表示させるで用途あれば、どのようなカラーフィルタで実施してもよい。例えば、ＣＣＤ用カラーフィルや、投影装置用カラーフィルタに、本発明を適用してもよい。
【００５０】
以上説明した様に、本発明によれば、表面張力調整層を形成する事で、インクジェットヘッドから吐出される着色材が、過剰に流動すること無く、修正部内へと有効に堆積されるため、修正部と周辺部の色差が少なく、また、修正後に表面張力調整層を除去するので、修正部が目立たないカラーフィルタの欠陥修正が可能である。加えて、高い修正能力を持っているため、大板化などによる欠陥数増加に対しても、少ない台数の修正装置で対応可能なため、高い最終歩留まりの維持と共に、コスト低減が可能である。
【図面の簡単な説明】
【００５１】
【図１】カラーフィルタの基本構造を示す縦断面図である。
【図２】図１に示したカラーフィルタの平面図である。
【図３】カラーフィルタの遮光層での欠陥状態と修正状態を示した説明図である。
【図４】図３の修正後、表面張力調整層の除去の状態を示した説明図である。
【図５】カラーフィルタの着色層での欠陥状態と修正状態を示した説明図である。
【図６】カラーフィルタの修正装置の概略図である。
【符号の説明】
【００５２】
１・・カラーフィルタ
２・・修正装置
１０・・ガラス基板
１１・・遮光層
１２・・着色層
１３・・表面張力調整層
１４・・透明電極
１５・・ＭＶＡ層
１６・・ＰＳ層
２０・・移動ステージ
２１・・レーザリペア機構(紫外〜赤外レーザ)
２２・・レーザリペア機構(紫外レーザ)
２３・・インクジェットヘッド(表面張力調整層形成用)
２４・・インクジェットヘッド(遮光層修正用)
２５・・インクジェットヘッド(ＲＧＢ着色層修正用)
３１・・ピンホール欠陥(遮光層内)
３２・・異物欠陥(遮光層内)
３３・・異物欠陥(遮光層外)
３４・・修正部(遮光層内)
４１・・ピンホール欠陥(着色層内)
４２・・異物欠陥(着色層内)
４３・・修正部(着色層内)
【図１】
2006154398.tif 000003
【図２】
2006154398.tif 000004
【図３】
2006154398.tif 000005
【図４】
2006154398.tif 000006
【図５】
2006154398.tif 000007
【図６】
2006154398.tif 000008